ПОВЕРХНОСТНЫЕ ПОКРЫТИЯ

1. Способ нанесения на полотно, в том числе текстильный материал, полимерного покрытия, который включает введение полотна в контакт с мономером и проведение для мономера полимеризации в плазме малой мощности, при этом указанный мономер описывается общей формулой (I):
1
2
где n находится в диапазоне от 2 до 6, m находится в диапазоне от 0 до 9, X и Y представляют собой Н, F, Cl, Br или I, R представляет собой Н или алкил, или замещенный алкил, например, по меньшей мере частично галогензамещенный алкил, и R представляет собой Н или алкил, или замещенный алкил, например, по меньшей мере частично галогензамещенный алкил,
отличающийся тем, что он включает стадию обезгаживания текстиля в плазменной камере перед осаждением покрытия.
2. Способ по п. 1, в котором после стадии обезгаживания давление внутри камеры является меньшим, чем заданное базовое давление для следующей стадии, такой как стадия предварительной обработки или стадия нанесения покрытия.
3. Способ по п. 1, в котором обезгаживание проводят в результате откачивания влаги и захваченных газов, таких как кислород, азот, диоксид углерода, благородные газы и тому подобное, из текстиля с выведением из плазменной камеры по мере перематывания полотна с первого валика на второй валик, при этом полотно проходит через зону для плазмы в отсутствие плазмы.
4. Способ по п. 3, в котором для обезгаживания полотна полотно перематывают назад и вперед между первым и вторым валиками по меньшей мере два раза, при этом полотно проходит через зону для плазмы в отсутствие плазмы.
5. Способ по п. 1, в котором полимерное покрытие имеет толщину в диапазоне от 30 до 100 нм.
6. Способ по п. 1, дополнительно включающий стадию нанесения покрытия на полотно по мере прохождения полотна между первым валиком и вторым валиком.
7. Способ по п. 6, дополнительно включающий стадию нанесения покрытия на одну или обе поверхности полотна.
8. Способ по п. 1, в котором обезгаживание проводят при пропускании полотна через зону плазмы при скорости в диапазоне от 1 до 20 м/мин.
9. Способ по п. 1, дополнительно включающий предварительную обработку рулона полотна перед осаждением покрытия, включающую стадии перематывания полотна между валиками, пропускания полотна через зону плазмы, введения инертного газа или реакционноспособного и/или травильного газа в зону плазмы, стимулирования возбуждения плазмы в зоне плазмы.
10. Способ по п. 9, в котором предварительную обработку проводят при пропускании полотна через зону плазмы при скорости в диапазоне от 1 до 20 м/мин.
11. Способ по п. 9, в котором обезгаживание и предварительную обработку объединяют в одну единую технологическую стадию.
12. Способ по п. 1, в котором мощность для предварительной обработки и/или нанесения покрытия подводят либо в режиме непрерывной волны, либо в импульсном режиме.
13. Способ по п. 12, в котором в случае подвода мощности в импульсном режиме частота повторения импульсов будет находиться в диапазоне от 100 Гц до 10 кГц, а коэффициент заполнения импульса будет находиться в диапазоне от 0,05% до 50%.
14. Способ по п. 1, дополнительно включающий стадию использования указанного мономера для зажигания плазмы без использования дополнительного газа для зажигания плазмы.
15. Способ по любому из пп. 1-14, в котором текстиль содержит синтетический материал, природный материал или смесь, при этом предпочтительно текстиль содержит природные волокна, такие как хлопок или шерсть, и/или сложный полиэфир.
16. Полотно с нанесенным покрытием, имеющее на себе полимерное покрытие, получаемое в результате введения полотна в контакт с мономером и проведения для мономера полимеризации в плазме малой мощности, при этом указанный мономер описывается общей формулой (I):
1
2
где n находится в диапазоне от 2 до 6, m находится в диапазоне от 0 до 9, X и Y представляют собой Н, F, Cl, Br или I, R представляет собой Н или алкил, или замещенный алкил, например, по меньшей мере частично галогензамещенный алкил, и Rпредставляет собой Н или алкил, или замещенный алкил, например, по меньшей мере частично галогензамещенный алкил,
отличающееся тем, что текстиль подвергнут обезгаживанию в плазменной камере перед осаждением покрытия.
17. Полотно с нанесенным покрытием по п. 16, которое имеет, по существу, гладкую поверхность.
18. Полотно с нанесенным покрытием по п. 16, которое является текстурированным, в виде ворсового переплетения или искусственного меха.
19. Полотно с нанесенным покрытием по п. 16, которое представляет собой нетканый или невязаный материал, такой как мембрана, пленка или фольга.
20. Полотно с нанесенным покрытием по п. 16, в котором гидрофобное полимерное покрытие характеризуется краевым углом смачивания для воды, составляющим 100° и более.
21. Полотно с нанесенным покрытием по п. 16, в котором суперолеофобное полимерное покрытие характеризуется уровнем маслоотталкивания в диапазоне от 3 до 6 в соответствии с документом ISO14419.
22. Изделие, изготовленное из полотна с нанесенным покрытием по любому из пп. 16-21.
23. Полотно с нанесенным покрытием по п. 16, в котором полимерное покрытие обладает супергидрофобными и/или суперолеофобными свойствами.
24. Полотно с нанесенным покрытием по любому из пп. 16-21 или 23, которое представляет собой фильтрующую среду.